(57)【要約】【課題】靴下あるいは手袋などのように伸縮性を要する編物製品に対し、装着・着用時における滑り止めの機能を保有するべく組織され、素材の風合いを損ねることなく、装着感に優れた編物製品を得ること。【解決手段】ゴム糸またはポリウレタン糸２を含む編組織４において、ゴム糸またはポリウレタン糸の一部が少なくとも当該編組織の表面に露出するように組織してなり、該ゴム糸またはポリウレタン糸と他の繊維３が交編されていること、ゴム糸またはポリウレタン糸と、他の繊維のカバーリング糸、交撚糸、エア混繊糸とからなる複合糸であり、該複合糸を構成するゴム糸またはポリウレタン糸の繊度が他の繊維の繊度より大きいこと、ゴム糸またはポリウレタン糸が、生成、あるいは、カーボンまたは顔料を含む糸、または染色糸であることを特徴とする滑り止め性をもつ編地構造。【選択図】図１
2005029934.tif 000002
【特許請求の範囲】
【請求項１】
ゴム糸またはポリウレタン糸を含む編組織において、前記ゴム糸またはポリウレタン糸の一部が少なくとも当該編組織の表面に露出するように組織してなることを特徴とする滑り止め性をもつ編地構造。
【請求項２】
前記ゴム糸またはポリウレタン糸と、他の繊維が交編されてなることを特徴とする請求項１に記載の滑り止め性をもつ編地構造。
【請求項３】
前記ゴム糸またはポリウレタン糸と他の繊維のカバーリング糸または交撚糸またはエア混繊糸からなる複合糸であり、前記複合糸を構成するゴム糸またはポリウレタン糸の繊度が、他の繊維の繊度より大きいことを特徴とする請求項１あるいは請求項２に記載の滑り止め性をもつ編地構造。
【請求項４】
前記ゴム糸またはポリウレタン糸が、カーボンまたは顔料を含む糸、または染色糸であることを特徴とする請求項１〜請求項３のいずれかに記載の滑り止め性をもつ編地構造。
【請求項５】
ゴム糸またはポリウレタン糸を含み、少なくとも表面に前記ゴム糸またはポリウレタン糸の一部が露出するように組織してなる滑り止め性をもつ編地によって構成されていることを特徴とする滑り止め性をもつ靴下。
【請求項６】
前記ゴム糸またはポリウレタン糸と、他の繊維が交編されてなることを特徴とする請求項５に記載の滑り止め性をもつ靴下。
【請求項７】
前記ゴム糸またはポリウレタン糸と他の繊維のカバーリング糸または交撚糸またはエア混繊糸からなる複合糸であり、前記複合糸を構成するゴム糸またはポリウレタン糸の繊度が、他の繊維の繊度より大きいことを特徴とする請求項５あるいは請求項６に記載の滑り止め性をもつ靴下。
【請求項８】
前記ゴム糸またはポリウレタン糸が、カーボンまたは顔料を含む糸、または染色糸であることを特徴とする請求項５〜請求項７のいずれかに記載の滑り止め性をもつ靴下。
【請求項９】
前記他の繊維が、引っ張り強度１４７０Ｎ／ｍｍ２ 以上の合成繊維であることを特徴とする請求項５〜請求項８のいずれかに記載の滑り止め性をもつ靴下。
【請求項１０】
ゴム糸またはポリウレタン糸を含み、少なくとも表面に前記ゴム糸またはポリウレタン糸の一部が露出するように組織してなる滑り止め性をもつ編地によって構成されていることを特徴とする滑り止め性をもつ手袋。
【請求項１１】
前記ゴム糸またはポリウレタン糸と、他の繊維が交編されてなることを特徴とする請求項１０に記載の滑り止め性をもつ手袋。
【請求項１２】
前記ゴム糸またはポリウレタン糸と他の繊維のカバーリング糸または交撚糸またはエア混繊糸からなる複合糸であり、前記複合糸を構成するゴム糸またはポリウレタン糸の繊度が、他の繊維の繊度より大きいことを特徴とする請求項１０あるいは請求項１１に記載の滑り止め性をもつ手袋。
【請求項１３】
前記他の繊維が、引っ張り強度１４７０Ｎ／ｍｍ２ 以上の合成繊維であることを特徴とする請求項１０〜請求項１２のいずれかに記載の滑り止め性をもつ手袋。
【請求項１４】
前記ゴム糸またはポリウレタン糸が、カーボンまたは顔料を含む糸、または染色糸であることを特徴とする請求項１０〜請求項１３のいずれかに記載の滑り止め性をもつ手袋。
【発明の詳細な説明】
【技術分野】
【０００１】
この発明は、例えば、靴下あるいは手袋などのように伸縮性を要する編物製品に対して極めて効果的に適用されるものであって、特に、装着時における滑り止めの機能を保有するべく組織され、素材の風合いを損ねることなく、装着感に優れた編物製品を供するための滑り止め性をもつ編地構造及び該編地による靴下並びに手袋に関するものである。
【背景技術】
【０００２】
例えば、靴下製品に関係する従来の技術において、靴下に滑り止め効果を付与する方法として、特許文献１〜３に開示される技術が知られている。特許文献１に記載の靴下及びその編成方法は、当該靴下における足の裏部分の少なくとも一部分の編組織を変える方法により滑り止め効果を付与しようとするものであるが、この方法では、生地厚みの変化または編組織の変更によって滑り止めを図るものであるので、自ずとその効果は弱く、且つ、生地厚み差のため履き心地の面においても十分なものではなかった。
【０００３】
一方、特許文献２に記載の靴下類及びその製造方法は、浸漬法により靴下表面に無機粒子を固着させて、摩擦係数を高めるように構成したものである。この方法による場合、滑り止め効果を上げようとすれば、無機粒子固着量を増す必要があり、その結果、粗悪な風合いとなり、着用感を悪化させてしまうという問題点を有している。
【０００４】
さらに、特許文献３に記載の作業用靴下は、靴下の接地部分にゴムや軟質プラスチックなどからなる滑り止め部材を点状に貼り付ける構成のものである。この特許文献３に記載のものも、やはり粗硬風合いとなり、滑り止め効果は期待できても着用感の低下は避けられず、さらには、材漏れが生じるため、薄手製品あるいは目の粗い生地製品に対しては採用することができない。
【０００５】
さらに、従来の技術において、手袋製品に関係する滑り止め効果を付与する方法としては、特許文献４〜６に開示される技術が知られている。特許文献４に記載の自動車運転用手袋は、滑り止め部にゴムまたは合成樹脂からなる複数の突起部を設けたものである。この技術によれば、自動車の運転操作性は改善されるものの、後加工時にゴムや合成樹脂が手袋の内側に漏れるため、素手に近いソフトな装着感は得られず、軽量で蒸れ感の少ない通気性に富むメッシュ風の生地を得ることができない。
【０００６】
一方、特許文献５に記載の自動二輪車搭乗者用手袋は、滑り止め被覆材を縫い付ける技術に関するものであり、手指の保護性あるいは保温性が得られるが、粗硬感あるいは冬場以外の時期における蒸れによる不快感は改善されない。
【０００７】
さらに、特許文献６に記載の作業用手袋は、伸縮性糸は編組織において伸縮性糸以外の繊維との伸縮差を利用して凸状の横縞模様状を形成するために用いられるものであり、凹凸部は伸縮性糸以外の繊維で構成され、伸縮性糸そのものが滑り止め効果を有するものではない。掌部分をゴムまたは合成樹脂で覆うことで滑り止めを得ており、粗硬感が強いという問題は否めない。
【特許文献１】特開平１１−１８１６０２号公報
【特許文献２】特開２００１−８１６０５号公報
【特許文献３】特開２００１−９８４０１号公報
【特許文献４】特開平１０−７２７１１号公報
【特許文献５】特開平０８−２８４００４号公報
【特許文献６】特開２０００−４５１１４号公報
【発明の開示】
【発明が解決しようとする課題】
【０００８】
そこで、この発明では、上記する従来技術の問題点を解消すべくなしたものであって、例えば、靴下あるいは手袋などのように伸縮性を要する編物製品に対して極めて効果的に適用することができ、特に、装着あるいは着用時における滑り止めの機能を保有するべく組織され、素材の風合いを損ねることなく、装着感に優れた編物製品を供するための滑り止め性をもつ編地構造及び該編地による靴下並びに手袋を提供するものである。
【課題を解決するための手段】
【０００９】
この発明は、上記する目的を達成するにあたって、具体的には、ゴム糸またはポリウレタン糸を含む編組織において、前記ゴム糸またはポリウレタン糸の一部が少なくとも当該編組織の表面に露出するように組織してなる滑り止め性をもつ編地構造を構成するものである。
【００１０】
さらに、この発明では、ゴム糸またはポリウレタン糸と、他の繊維が交編されたものであることが特徴であり、さらには、ゴム糸またはポリウレタン糸と他の繊維のカバーリング糸または交撚糸またはエア混繊糸からなる複合糸であり、この複合糸を構成するゴム糸またはポリウレタン糸の繊度が、他の繊維の繊度より大きいことを特徴とするものでもある。
【００１１】
さらにまた、この発明では、ゴム糸またはポリウレタン糸が、カーボンまたは顔料を含む糸によって構成されていることを特徴とするものでもある。
【００１２】
一方また、この発明は、ゴム糸またはポリウレタン糸を含み、少なくとも表面に前記ゴム糸またはポリウレタン糸の一部が露出するように組織してなる滑り止め性をもつ編地を用いて、これによって滑り止め性をもつ靴下を構成するものでもある。
【００１３】
さらにまた、この発明は、ゴム糸またはポリウレタン糸を含み、少なくとも表面に前記ゴム糸またはポリウレタン糸の一部が露出するように組織してなる滑り止め性をもつ編地を用いて、これによって滑り止め性をもつ手袋を構成するものでもある。
【発明の効果】
【００１４】
この発明の滑り止め性をもつ編地構造及び該編地による靴下並びに手袋によれば、以下に示す多大の作用効果を奏する。まず、この発明になる滑り止め性をもつ編地によって構成される滑り止め性をもつ靴下は、従来一般的である編地や靴下のように、ゴム材や合成樹脂材などを付設する必要がないため、靴下素材の風合いを生かせ、着用感に優れる。さらに、従来法では材が漏れてしまう薄い、また編目の荒い生地や靴下には不可能であったが、この発明によれば、編地組織や目付きには何ら制約がない。従って、オールシーズン用途に対応が可能である。この発明になる滑り止め性をもつ靴下は、作業用ソックスの他、カジュアルソックスやビジネスソックス、乳幼児や老人あるいは病人用ソックス、スポーツやアウトドア用ソックス等に好適に使用される。このような靴下は、単独で着用することが可能であり、さらには薄い靴下の上に履き足すことも可能である。
【００１５】
一方また、この発明になる滑り止め性をもつ編地によって構成される滑り止め性をもつ手袋は、第１に、軽量で、伸縮性に富み、通気性がよく、吸湿や吸汗速乾性、洗濯操作性に優れており、柔軟で滑り止め効果を有する点において、運転手用の手袋として極めて有効である。第２に、手袋を脱がずにペンを握り字が書ける点において、宅配便や引っ越し時の運搬配達作業者用の手袋として極めて有効である。第３に、食器洗浄時に着用した際、ゴム手袋のような粗硬感がなく、柔軟で、着脱が容易で、把持力と速乾性に優れており、食器洗浄作業用の手袋として極めて有効である。第４に、ガラス製品、陶器製品、骨董品、花器などの取り扱い者用の手袋として極めて有効である。第５に、柔軟で、適度な把持力を有しており、通気性や保温性に優れており、ゴルフ、野球などのスポーツ用の手袋、あるいはまた、ハイキング、キャンプ、釣りなどのアウトドア用の手袋として極めて有効である。第６に、柔軟でフィット性がよく、適度な把持力を有する耐切創性滑り止め手袋としても有効に作用するものである。
【発明を実施するための最良の形態】
【００１６】
以下、この発明になる滑り止め性をもつ編地構造及び該編地による靴下並びに手袋について、図面に示す具体的な実施例に基づいて詳細に説明する。図１は、この発明になる滑り止め性をもつ編地構造の基本的な構成例を示す概略的な編組織図であり、図２は、図１に示すこの発明になる滑り止め性をもつ編地構造に対して有効に適用されるカバーリング糸としての異なる態様例を示すものであって、図２Ａ〜Ｃは、芯糸にカバー糸を被覆巻付けたカバーリング糸において、カバー糸の巻付け態様の異なる例を示す概略的な斜視図であり、図２Ｄは、カバー糸によるカバーリングをしないベア糸の例を示す概略的な斜視図である。
【００１７】
さらに、図３は、この発明になる滑り止め性をもつ編地構造を具体化するための一例としての緯編の三原組織を説明するための図であって、図３Ａは、ゴム編の組織例を示す概略的なゴム編組織図であり、図３Ｂは、パール編の組織を示す概略的なパール編組織図であり、図３Ｃは、平（天竺）編の組織を示す概略的な平（天竺）編組織図である。
【００１８】
さらにまた、図４は、この発明になる滑り止め性をもつ編地を用いた製品の具体的な例を示すものであって、図４Ａは、靴下製品の例を示す概略的な斜視図、図４Ｂは、手袋製品の例を示す概略的な斜視図である。
【００１９】
まず、この発明になる滑り止め性をもつ編地構造１における基本的な構成態様について、図１〜図３に基づいて詳細に説明する。この発明は、基本的には、ゴム糸またはポリウレタン糸２および他の繊維３を含む編組織４において、ゴム糸またはポリウレタン糸２の一部が、少なくとも当該編組織４の表面に露出部９として露出するように組織して、滑り止め性をもつ編地構造１を構成する。この発明では、前記ゴム糸またはポリウレタン糸２と、他の繊維３とを交編することを含むものであり、さらには、前記ゴム糸またはポリウレタン糸と、他の繊維のカバーリング糸または交撚糸またはエア混繊糸とによる複合糸として構成するものを含み、この複合糸を構成するゴム糸またはポリウレタン糸の繊度（糸径）を他の繊維の繊度より大きくすることを特徴とするものでもある。
【００２０】
ゴム糸やポリウレタン糸と交編される他の繊維、または複合される他の繊維としては、綿、ウール、シルク、麻等の天然繊維、レーヨン、キュプラ、ポリノジック等の再生セルロース繊維やリヨセル、アクリレート系などの指定外繊維、さらには、（ジ、トリ）アセテート、ポリエステル、ナイロン、アクリルなどの合成繊維などがあり、またこれら繊維の混合体が挙げられる。
【００２１】
図１に示す編組織構成例によれば、滑り止め性をもつ編地構造１は、カバーリング糸ＣＹと、他の繊維（例えば、ナイロン）とによって組織されるものからなっている。前記カバーリング糸ＣＹにおける芯糸５は、大きな繊度（糸径）でなるゴム糸またはポリウレタン糸２により構成され、カバー糸６は、それよりも小さな繊度（糸径）でなるナイロン、綿、ウールなどの天然繊維、合成繊維などにより構成されている。この発明では、前記芯糸を構成するゴム糸またはポリウレタン糸は、生成、または、カーボンまたは顔料を含む原着糸であり、さらには、染色された糸である。
【００２２】
上記するカバーリング糸ＣＹは、伸縮性を有する芯糸のまわりにカバー糸を被覆巻付けしたものによって構成されており、特に、この発明では、図２各図に示すように、芯糸に対してカバー糸が特異な態様で巻付けられている。すなわち、この発明におけるカバーリング糸ＣＹは、図２Ａおよび図２Ｂに示すように、全体的に粗く巻き付ける構成、全体的に細かく巻き付ける構成、さらには、図２Ｃに示すように糸長さ方向に粗い巻付け部７と細かい巻付け部８とを有する構成を含むものからなっている。図２Ｄは、カバー糸によるカバーリングをしないベア糸ＢＹの例を示すものである。
【００２３】
この発明では、編組織の例として、図３各図に示すような緯（よこ）編の三原組織、すなわちゴム編組織４Ａ（図３Ａ参照）、パール編組織４Ｂ（図３Ｂ参照）並びに天竺編組織４Ｃ（図３Ｃ参照）に対して組織することができる。このような編組織への適用に関して、天竺編組織の場合を例に挙げると、糸全部が後述する構成になるカバーリング糸であってもよいし、あるいは、ａ部〜ｅ部のうち、ａ部、ｃ部、ｅ部をカバーリング糸により構成し、ｂ部、ｄ部を他の繊維により構成するものであってもよいし、さらには、ａ部、ｂ部と、ｄ部、ｅ部をカバーリング糸により構成し、ｃ部を他の繊維により構成するものであってもよい。
【００２４】
次いで、この発明になる滑り止め性をもつ編地構造によって構成される滑り止め性をもつ靴下並びに手袋に関して詳細に説明する。まず、滑り止め性をもつ靴下１１の構成例について説明する。この発明では、靴下を構成する生地そのものに滑り止め効果を付与させることを研究課題として提起し、ゴム糸またはポリウレタン糸の優れた伸縮性並びに摩擦係数の高さに着目し、生地表面にそれら繊維を露出させることによって、床面に接地した時の滑り止め効果を得るように構成した。この滑り止め力は、ゴム糸またはポリウレタン糸の露出量を加減することで任意に設定できる。ゴム糸またはポリウレタン糸の露出量は、ゴム糸またはポリウレタン糸の繊度（または糸径）と回復力、それらと一緒に交編する繊維素材の繊度および編組織で決定される。
【００２５】
この発明の生地は、トリコット組織や丸編組織のようにゴム糸またはポリウレタン糸単独の糸と、他の繊維とを交編し、ゴム糸またはポリウレタン糸が生地表面に多くでる面を靴下表面として用いる。また、それら繊維と他の繊維をカバーリング、甘撚合撚、またはエア混繊等により複合糸とし、それら複合糸を単独で用いて編物を構成してもよく、他の繊維と交編してもよい。上記する複合糸として用いる場合には、編物の表面にこれら繊維の露出度合いを高めるためにゴム糸やポリウレタン糸の繊度（糸径）を他の繊維より１．３倍から１０倍程度太くすることが好ましい。また、編み込む際に、ゴム糸やポリウレタン糸のドラフトを少なくし、編地中にこれらの糸が埋没しないようにすることが好ましい。
【００２６】
ゴム糸として通常繊維用に使用される乾式紡糸または湿式紡糸による天然ゴムや合成ゴムが好適に用いられ、断面形状が丸型または角型でもよい。ポリウレタン糸は、回復特性に優れ、最も一般的に使用されている乾式紡糸法による他、ソフトタイプの溶融紡糸や湿式紡糸法によるものでもよい。ゴム糸やポリウレタン糸には、通常含まれる加硫剤や硫黄、酸化チタンなどの添加剤の他、色相を得る目的でカーボンや顔料が含まれていてもよい。
【００２７】
特に、編地中のポリウレタン糸は、他の繊維が染色された場合、容易に汚染されやすく、そのため昇華、湿潤、耐光等の各種堅牢度が低下し用途が限定される。このような理由から、色糸として用いる場合はこのような原着糸とすることが特に好ましい。また、ポリウレタン糸を生成（通常の糸形態である未染色糸）で用いる場合は他の繊維を先染め糸とし、これらと組合せた前述の複合糸とすることで堅牢度が改善され、且つ、色彩に富んだ靴下を得ることが可能である。
【００２８】
ゴム糸やポリウレタン糸と交編される他の繊維、または複合される他の繊維としては、綿、ウール、シルク、麻等の天然繊維、レーヨン、キュプラ、ポリノジック等の再生セルロース繊維やリヨセル、アクリレート系などの指定外繊維、さらには、（ジ、トリ）アセテート、ポリエステル、ナイロン、アクリルなどの合成繊維などがあり、またこれら繊維の混合体が挙げられる。
【００２９】
靴下の耐久性を増すため、切断引っ張り強度が、５．２ｃＮ／dtex以上の高強力タイプのポリエステルやナイロンフィラメントを用いてもよい。より太い繊度（糸径）のゴム糸やポリウレタン糸を高強力繊維に添え糸とし編み込むか、または複合糸として編み込むことで耐久性を改善することができる。さらには、引っ張り強度が、１，４７０Ｎ／ｍｍ２ 以上の繊維、例えば、超高分子ポリエチレン繊維（商品名：ダイニーマなど）、アラミド繊維（商品名：テクノーラ、トワロン、ケプラーなど）、ポリアセタール繊維などを用いることが可能である。
【００３０】
ゴム糸またはポリウレタン糸と他の繊維との複合糸、または交編生地を得る場合には、前記ゴム糸またはポリウレタン糸のドラフトを２．０倍から６．０倍、好ましくは、２．５倍から５．５倍に設定する、この倍率は、主に求める編地の伸縮性や滑り止め効果の大小から決定される。緊迫性が強く、滑り止め効果が抑制された生地を得る場合には、ゴム糸またはポリウレタン糸の編み込み時のドラフト率を高くし、逆にソフトな伸縮性と強い滑り止め効果を得る場合には、低ドラフトとする。高ドラフト下では、ゴム糸またはポリウレタン糸が編地中で強く縮もうとし、ゴム糸またはポリウレタン糸が編地中に埋没する傾向になるためである。逆に低ドラフトではゴム糸またはポリウレタン糸の縮む力が弱く、編地表面に多く露出されやすいためである。
【００３１】
この発明における編組織は、丸編、経編、緯編、靴下編み機による。編み上がりで靴下を形成する方式である他、裁断、縫製による方式であってもよく、目的に合わせて選択することができる。また、ジャカード組織との相乗効果を狙い、ピッチ間隔の小さな小柄なドット柄として、その柄部にゴム糸またはポリウレタン糸が糸地部分より多く露出する組織として、滑り止め効果を高めることも可能である。
【００３２】
特に、蒸れ感を防ぎ、冷感、清涼感、軽量感があり、洗濯が容易で衛生的な滑り止め靴下を得る手段として、ゴム糸やポリウレタン糸以外の繊維として、ハイマルチや異型断面などのナイロン、ポリエステルなどの疎水性繊維やシルク、麻、綿などの吸湿、吸汗性に富む天然繊維を用い、メッシュ組織や鹿の子等、凹凸のある組織としてもよい。
【００３３】
また、保温性の滑り止め靴下用には、ウールやアクリル、アクリレート系樹脂などの吸湿発熱繊維、またこれらの繊維とポリエステルやナイロン仮撚り加工糸などの疎水性繊維の交編などにし、これら繊維が靴下の内側（足を包む側）に、ゴム糸やポリウレタン糸が靴下の外側に多く配される緻密で嵩高な編組織にすることで得られる。厚地の割りには確かな滑り止め効果が得られる。
【００３４】
足と靴下間の滑り止め効果を上げるためには、足と接する編地側にゴム糸やポリウレタン糸が多く現出する編み組織とする。足と靴下間、および靴下と靴間の滑り止め効果を同時に得るためには、他の交編する繊維より太い繊度のゴム糸やポリウレタン糸を用い、これらのゴム糸やポリウレタン糸が編地の両面にほぼ均等に出る組織を採用することが望ましい。これらのゴム糸やポリウレタン糸の混率を増し、生地面に多く現出させることで、滑り止め効果と同時にクッション効果も得られる。踵部やつま先部を高張力繊維を用いて補強したスポーツ用靴下に本発明の技術を応用することで、さらに今までになかった特徴を備えた靴下を得ることが可能となる。
【００３５】
以上のような滑り止め効果をを有する編地は、靴下１１の接地部であるつま先部１２、土踏まず部１３、踵部１４の全部またはその一部に用いられる。ゴム糸またはポリウレタン糸の露出量が多い編地を全部に用いれば、当然ながら強い滑り止め効果が得られ、それらの露出量が少なければ、それ相応の軽度の滑り止め効果が得られる。木製床上、タイルや大理石、畳上などで作業し、そのまま靴を履く際に、靴を履きやすくするためには、つま先部にゴム糸またはポリウレタン糸が使用されない編地をリンキングさせればよい。階段の昇降が多い場合にも滑り止めは、土踏まず部、踵部で得る構造とし、つま先部を同様にゴム糸またはポリウレタン糸が使用されない編地構造にして滑りやすくし、階段の角部でつまづくことを防止することが可能である。また、接地部全体に軽度の滑り止め効果を有する編地構造にすることでも可能である。
【実施例１】
【００３６】
以下、この発明になる滑り止め性をもつ靴下を実施例によって説明する。
３３dtex、２４フィラメントのポリエステル仮撚り加工糸を鞘に、２３３dtexのポリウレタン糸を芯糸に用い、３．５倍にドラフトしながら３００ｔ／ｍの撚りを施したカバーリング糸を得た。該カバーリング糸を踵部、土踏まず部、つま先部に用い、靴下編み機でメッシュ組織に編み下ろし、リンキングして靴下を得た。該靴下は、伸縮性に富み、軽量で通気性に優れるため生足感に近く、着用感がよく、さらに、ポリウレタン糸の高い摩擦力と編組織の相乗効果から木製床上でも滑らず、歩行が楽であった。また、靴下の汗や汚れを手洗いあるいは洗濯機で簡単に除去でき、速乾性なため程なく着用でき、衛生的で実用性の高い靴下であった。
【実施例２】
【００３７】
３３dtex、２４フィラメントのポリエステル仮撚り加工糸を鞘に、２５６dtexのポリウレタン糸を芯糸に用い、３．０倍にドラフトしながら３００ｔ／ｍの撚りを施したカバーリング糸を得た。該カバーリング糸を靴下の外側糸に用い、靴下の内側糸に吸湿発熱繊維エクス〔東洋紡績・製アクリレート繊維エクス／アクリル（３０％／７０％）混紡糸〕１／５２（１７２dtex）を用い、交編し、つま先部、土踏まず部、踵部に用いた。得られた靴下は、紡績糸を使用した際に特有のソフト感、ボリューム感、保温性があり、着用感に優れるものであった。同時に適度な滑り止め効果があるため、嵩高な靴下では避けられない、木製床上や階段上での滑りが殆どなく、歩行が容易で安全なものであった。
【００３８】
次いで、この発明になる滑り止め性をもつ編地構造によって構成される滑り止め性をもつ手袋２１に関して詳細に説明する。この発明では、手袋を構成する生地そのものに滑り止め効果を付与させることを研究課題として提起し、ゴム糸またはポリウレタン糸の優れた伸縮性並びに摩擦係数の高さに着目し、生地表面にそれら繊維を露出させることによって、物体を握った時のグリップ力を得るように構成した。このグリップ力は、ゴム糸またはポリウレタン糸の露出量を加減することで任意に設定できる。ゴム糸またはポリウレタン糸の露出量は、ゴム糸またはポリウレタン糸の繊度（または糸径）と回復力、それらと一緒に交編する繊維素材の繊度および編組織で決定される。
【００３９】
この発明の生地は、トリコット組織や丸編組織のようにゴム糸またはポリウレタン糸単独の糸と、他の繊維とを交編し、ゴム糸またはポリウレタン糸が生地表面に多くでる面を手袋表面として用いる。また、それら繊維と他の繊維をカバーリング、甘撚合撚、またはエア混繊等により複合糸とし、それら複合糸を単独で用いて編物を構成してもよく、他の繊維と交編してもよい。上記する複合糸として用いる場合には、編物の表面にこれら繊維の露出度合いを高めるためにゴム糸やポリウレタン糸の繊度（糸径）を他の繊維より１．３倍から１０倍程度太くすることが好ましい。
【００４０】
以下、滑り止め性をもつ手袋２１に関する構成の説明に関して、この発明になる滑り止め性をもつ靴下１１と同様の内容については、その説明を省略し、手袋独自の構成についてのみ説明する。
【００４１】
手袋の耐久性を増すため、切断引っ張り強度が、５．２ｃＮ／dtex以上の高強力タイプのポリエステルやナイロンフィラメントを用いてもよい。さらに、耐切創性を改善するために他の繊維として、引っ張り強度が、１，４７０Ｎ／ｍｍ２ 以上の繊維、例えば、超高分子ポリエチレン繊維（商品名：ダイニーマなど）、アラミド繊維（商品名：テクノーラ、トワロン、ケプラーなど）、ポリアセタール繊維などが好適に用いられる。ゴム糸やポリウレタン糸に耐切創性はないが、高強力繊維に添え糸とし編み込むか、または複合糸として編み込むことで耐切創性を維持し、滑り止め効果を付与しながら、装着感や作業性を改善することができる。
【００４２】
この発明になる滑り止め性をもつ手袋２１において、保温性・防風滑り止め手袋用には、ウールやアクリル、アクリレート系繊維やレーヨンとアクリルとの混繊糸・混紡糸などの吸湿発熱繊維、またこれら繊維とポリエステルやナイロン仮撚り加工糸などの疎水性繊維の交編などにし、これら繊維が手袋の内側（手、指を包む側）に、ゴム糸やポリウレタン糸が手袋の外側に多く配される緻密で嵩高な編組織にすることで得られる。厚地の割りには手持ち感の明瞭な強いグリップ力が得られる。より高い保温性を得る目的で手袋の内側と外側（滑り止め効果を有する生地側）の間の中間層に吸湿発熱繊維や空気層を多く保持する極細繊維からなる不織布などを配し、これを縫い合わせた手袋としてもよい。
【実施例３】
【００４３】
以下、この発明になる滑り止め性をもつ手袋を実施例によって説明する。
鞘糸に精練されたシルク２７中（３０dtex）、芯糸にポリウレタン糸７８dtexを用い、ドラフト３．５、撚数３００ｔ／ｍでカバーリング糸を得た。この糸のみで天竺組織（２４ゲージ）を編み、ウィンスで精練後、１６０℃、３０秒間の乾熱仕上げセットを施した。薄く緻密で伸縮性に富む編地に仕上がった。その後、手の形に裁断後、それぞれを縫い合わせ、手袋とした。手に装着したところ伸縮性があるためフィット感がよく、ソフトで適度な滑り止め性があり、物を掴んでも滑りにくく、素手で掴んだのと同様の感触を得た。また、手袋をしたままでも素手に近い感触でペンで字を書くことができた。
【実施例４】
【００４４】
３３dtex、２４フィラメントのポリエステル仮撚り加工糸を鞘に、ポリウレタン糸１２３dtexを芯糸に用い、３．５倍にドラフトしながら３００ｔ／ｍの撚りを施したカバーリング糸を得た。該カバーリング糸を単独で用い、メッシュ組織の丸編編地を得、上記実施例３と同様の加工や裁断、縫製工程を経て手袋を得た。この手袋は、伸縮性に富むため装着感がよく、軽量で通気性に優れるため素手感に近く、蒸れ感が極めて少なく、さらにポリウレタン系の高い摩擦力と編組織の相乗効果から滑り防止性に優れるものであった。また、運転中や作業中に吸着、付着した汗や脂、塵などによる手袋の汚れを手洗いや洗濯機で簡単に除去でき、すぐに装着使用ができるため衛生的で実用性の高い手袋であった。
【実施例５】
【００４５】
３３dtex、２４フィラメントのナイロン仮撚り加工糸を鞘にして、ポリウレタン糸２３４dtexを芯糸に用い、上記実施例４と同様のカバーリング、編み、裁断縫製工程を経てメッシュ手袋を得た。この手袋は、上記実施例４より滑り防止効果が高く、把持力の強いものであった。該手袋を食器洗浄時に使用したところ、素手に近い装着感があり、ゴム製手袋とは異なり着脱が容易で、濡れた状態でも食器把持力があり、さらに脱水機や手絞りで脱水し、風乾するだけで簡単に乾燥するため繰り返し使用性があり、実用性の高いものであった。手の汗や脂で滑りやすい食器類や骨董品、花瓶、ガラス製品等を扱うには好適な手袋が得られた。
【実施例６】
【００４６】
３３dtex、２４フィラメントのポリエステル仮撚り加工糸を鞘に、ポリウレタン糸２８９dtexを芯糸に用い、３．０倍にドラフトしながら３００ｔ／ｍの撚りを施したカバーリング糸を得た。この糸と綿糸５０Ｎｅを交互に１４ゲージの手袋編み機で編み上げた。伸縮性があるため装着感はソフトでフィット性がよく、物体の把持力が強く、作業性に優れるものであった。また、装着したままでもペンが滑ることがないため、作業効率を高める作用がある。
【実施例７】
【００４７】
２８９dtexのポリウレタン糸を３．５倍にドラフトしながらナイロン仮撚り加工糸２２dtex、１２フィラメントとをＺ方向に３００ｔ／ｍでカバーリングした糸を得た後、さらに該カバーリング糸を３．０倍にドラフトしながらダイニーマ４４５dtexと引き揃えてＳ方向の３５０ｔ／ｍに施撚した。弛緩状態のカバーリング糸は通常内側にポリウレタン糸、外側に鞘糸が配される構造を示すが、該複合糸は繊度構成によるせいか、鞘糸であるカバーリング糸がダイニーマを捲き締める糸形態を示し、ポリウレタン繊維が繊維表面に露出する糸形態を呈した。該複合糸を単独で７ゲージの手袋編み機で編み、手袋を得た。適度な滑り止め効果と伸縮性を有するため優れた手指へのフィット感や自由な手指の動きと対象物を明瞭に把持する力が得られた。
【００４８】
通常、高強力繊維が用いられる耐切創性手袋には把持力を付与するためゴムまたは発泡塩化ビニル材が付設されるため、粗硬感が増し、物体を把持する感覚が阻害される欠点がある。この発明における各実施例においては、このような欠点が解消されている。
【図面の簡単な説明】
【００４９】
【図１】図１は、この発明になる滑り止め性をもつ編地構造の基本的な構成例を示す概略的な編組織図である。
【図２】図２は、図１に示すこの発明になる滑り止め性をもつ編地構造に対して有効に適用されるカバーリング糸としての異なる態様例を示すものであって、図２Ａ〜Ｃは、芯糸にカバー糸を被覆巻付けたカバーリング糸において、カバー糸の巻付け態様の異なる例を示す概略的な斜視図であり、図２Ｄは、カバー糸によるカバーリングをしないベア糸の例を示す概略的な斜視図である。
【図３】図３は、この発明になる滑り止め性をもつ編地構造を具体化するための一例としての緯編の三原組織を説明するための図であって、図３Ａは、ゴム編の組織例を示す概略的なゴム編組織図であり、図３Ｂは、パール編の組織を示す概略的なパール編組織図であり、図３Ｃは、平（天竺）編の組織を示す概略的な平編組織図である。
【図４】図４は、この発明になる滑り止め性をもつ編地を用いた製品の具体的な例を示すものであって、図４Ａは、靴下製品の例を示す概略的な斜視図、図４Ｂは、手袋製品の例を示す概略的な斜視図である。
【符号の説明】
【００５０】
１  滑り止め性をもつ編地構造
２  ゴム糸またはポリウレタン糸
３  他の繊維
４  編組織
ＣＹ  カバーリング糸
５  芯糸
６  カバー糸
７  粗い巻付け部
８  細かい巻付け部
９  露出部
ＢＹ  ベア糸
１１  滑り止め性をもつ靴下
２１  滑り止め性をもつ手袋
【図１】
2005029934.tif 000003
【図２】
2005029934.tif 000004
【図３】
2005029934.tif 000005
【図４】
2005029934.tif 000006